(57)【要約】【課題】スチレン系樹脂と臭素化ポリマー型難燃剤とを含有する難燃性樹脂組成物中における該臭素化ポリマー型難燃剤の熱安定性を改善し、黒異物及び変色の発生が低減された難燃性樹脂成形体を提供する。【解決手段】スチレン系樹脂と臭素化ポリマー型難燃剤との合計１００質量部に対して、ハロゲン捕捉剤を０．８〜１５質量部、酸化防止剤を０．８〜７質量部、流動パラフィンを０．８〜６質量部添加して、臭素含有量が１８〜４２質量％の難燃性樹脂組成物とする。【選択図】なし【特許請求の範囲】
【請求項１】
スチレン系樹脂と、臭素化ポリマー型難燃剤と、ハロゲン捕捉剤と、酸化防止剤と、流動パラフィンと、を含有し、臭素含有量が１８〜４２質量％であることを特徴とする難燃性樹脂組成物。
【請求項２】
前記スチレン系樹脂と前記臭素化ポリマー型難燃剤との合計１００質量部に対して、前記ハロゲン捕捉剤を０．８〜１５質量部、前記酸化防止剤を０．８〜７質量部、前記流動パラフィンを０．８〜６質量部含有することを特徴とする請求項１に記載の難燃性樹脂組成物。
【請求項３】
さらに、クレゾールノボラック型エポキシ樹脂を含有することを特徴とする請求項１又は２に記載の難燃性樹脂組成物。
【請求項４】
前記スチレン系樹脂と前記臭素化ポリマー型難燃剤との合計１００質量部に対して、前記クレゾールノボラック型エポキシ樹脂を４〜２５質量部含有することを特徴とする請求項３に記載の難燃性樹脂組成物。
【請求項５】
請求項１乃至４のいずれか一項に記載の難燃性樹脂組成物からなることを特徴とする樹脂成形体。
【請求項６】
請求項１乃至４のいずれか一項に記載の難燃性樹脂組成物とさらなるスチレン系樹脂とからなることを特徴とする難燃性樹脂成形体。
【発明の詳細な説明】
【技術分野】
【０００１】
本発明は、スチレン系樹脂と臭素化ポリマー型難燃剤とを含む難燃性樹脂組成物と、該難燃性樹脂組成物を用いてなる難燃性樹脂成形体に関するものである。
【背景技術】
【０００２】
スチレン系樹脂成形体に難燃性を付与するために用いられる難燃剤としては、一般にヘキサブロモシクロドデカン（ＨＢＣＤ）が用いられていたが、ＨＢＣＤは、生体内蓄積性を有し、水生生物に有毒であり、分解しにくいという点から、代替品として臭素化ポリマー型難燃剤が検討されている（特許文献１参照）。
【０００３】
しかしながら、臭素化ポリマー型難燃剤は熱安定性が不充分であり、スチレン系樹脂と混合して難燃性樹脂組成物を製造するプロセスや、該難燃性樹脂組成物を用いて難燃性樹脂成形体を成形する成形プロセスにおいて高温に曝された際に熱劣化して黒異物や変色が発生し、成形体の外観を損ねる場合があった。
【０００４】
このような黒異物や変色の発生を解消する方法として、特許文献２には、臭素化ポリマー型難燃剤を樹脂と混合する際に、アルキルホスファイトやエポキシ化合物を安定剤として添加する技術が開示されている。
【先行技術文献】
【特許文献】
【０００５】
【特許文献１】特表２００９−５１６０１９号公報
【特許文献２】特表２０１２−５１２９４２号公報
【発明の概要】
【発明が解決しようとする課題】
【０００６】
本発明の課題は、スチレン系樹脂と臭素化ポリマー型難燃剤とを含有する難燃性樹脂組成物及び難燃性樹脂成形体を提供することにある。
【課題を解決するための手段】
【０００７】
本発明の第１は、スチレン系樹脂と、臭素化ポリマー型難燃剤と、ハロゲン捕捉剤と、酸化防止剤と、流動パラフィンと、を含有し、臭素含有量が１８〜４２質量％であることを特徴とする難燃性樹脂組成物である。
【０００８】
本発明の難燃性樹脂組成物においては、
前記スチレン系樹脂と前記臭素化ポリマー型難燃剤との合計１００質量部に対して、前記ハロゲン捕捉剤を０．８〜１５質量部、前記酸化防止剤を０．８〜７質量部、前記流動パラフィンを０．８〜６質量部含有すること、
さらに、クレゾールノボラック型エポキシ樹脂を含有すること、
前記スチレン系樹脂と前記臭素化ポリマー型難燃剤との合計１００質量部に対して、前記クレゾールノボラック型エポキシ樹脂を４〜２５質量部含有すること、
を好ましい態様として含む。
【０００９】
また、本発明の第２は、上記本発明の第１の難燃性樹脂組成物からなることを特徴とする難燃性樹脂成形体である。
【００１０】
さらにまた、本発明の第３は、上記本発明の第１の難燃性樹脂組成物とさらなるスチレン系樹脂とからなることを特徴とする難燃性樹脂成形体である。
【発明の効果】
【００１１】
本発明によれば、ハロゲン捕捉剤と酸化防止剤と流動パラフィンとを併用して、臭素化ポリマー型難燃剤の安定剤として用いることで、臭素化ポリマー型難燃剤の熱安定性が改善された難燃性樹脂組成物が得られる。よって、本発明の難燃性樹脂組成物を用いて成形体を成形する際に黒異物や変色の発生が低減され、外観に優れた難燃性樹脂成形体が提供される。
【発明を実施するための形態】
【００１２】
本発明の難燃性樹脂組成物（以下、「樹脂組成物」と記す）は、スチレン系樹脂に配合される臭素化ポリマー型難燃剤の熱安定剤としてハロゲン捕捉剤と酸化防止剤と流動パラフィンとを併用することを特徴とし、係る樹脂組成物を用いて成形することで、本発明の難燃性樹脂成形体が得られる。本発明の難燃性樹脂成形体としては、本発明の樹脂組成物をそのまま用いて成形した難燃性樹脂成形体（以下、「第１の成形体」と記す）、或いは、本発明の樹脂組成物にさらにスチレン系樹脂を添加して、臭素含有量をより低く調整した難燃性樹脂成形体（以下、「第２の成形体」と記す）のいずれであってもよい。
【００１３】
以下、本発明の樹脂組成物、第１及び第２の成形体について詳細に説明する。
【００１４】
本発明の樹脂組成物に用いられるスチレン系樹脂としては、スチレンのホモポリマー、スチレンと共重合可能なモノマーとのコポリマー、及びこれらにゴム補強したスチレン系樹脂が挙げられる。例えば、ポリスチレン、ゴム強化ポリスチレン（ＨＩＰＳ）、アクリロニトリル−スチレン共重合樹脂（ＡＳ）、アクリロニトリル−ブタジエン−スチレン共重合樹脂（ＡＢＳ）、アクリロニトリル−アクリルゴム−スチレン共重合樹脂（ＡＡＳ）、アクリロニトリル−エチレンプロピレンゴム−スチレン共重合樹脂、アクリロニトリル−塩素化ポリエチレン−スチレン共重合樹脂、スチレン−ブタジエン共重合樹脂等である。これらのスチレン系樹脂は単独乃至２種以上を同時に用いることも出来る。最も好ましいのはポリスチレンである。
【００１５】
本発明に使用される臭素化ポリマー型難燃剤は、従来公知のものであり、特許文献１や２で開示されるものがそのまま使用できる。好ましくは、以下の（ａ）〜（ｆ）の特徴を有する臭素化共重合体が好ましく用いられる。
（ａ）ブタンジエン及びビニル芳香族炭化水素を単量体成分として有する共重合体である。
（ｂ）臭素化前の共重合体中のビニル芳香族炭化水素単量体の含有量が５〜９０質量％である。
（ｃ）ブタジエン中に、１，２−ブタジエンを含有する。
（ｄ）重量平均分子量（Ｍｗ）が１０００以上である。
（ｅ）1Ｈ−ＮＭＲ分光法による未臭素化非芳香族二重結合含有量が、臭素化前の共重合体の非芳香族二重結合含有量基準で５０％未満である。
（ｆ）熱重量分析（ＴＧＡ、Ｔｈｅｒｍｏｇｒａｖｉｍｅｔｒｉｃ  Ａｎａｌｙｓｉｓ）による５％減量温度が２００℃以上である。
【００１６】
中でも、上記（ａ）〜（ｆ）の特徴を有し、ビニル芳香族炭化水素がスチレンである、臭素化スチレン・ブタジエンブロック共重合体、臭素化スチレン・ブタジエンランダム共重合体、臭素化スチレン・ブタジエングラフト共重合体などが挙げられる。特に臭素化スチレン・ブタジエンブロック共重合体が好ましく、具体的には、ケムチュラ社の「ＥＭＥＲＡＬＤ  ＩＮＮＯＶＡＴＩＯＮ  ３０００」やＩＣＬ社の「ＦＲ１２２Ｐ」などの市販品が挙げられる。
【００１７】
本発明において、臭素化ポリマー型難燃剤は、樹脂組成物中の臭素含有量が１８〜４２質量％となるように添加量を調整する。
【００１８】
本発明に用いられるハロゲン捕捉剤は、樹脂組成物の製造プロセスから第１の成形体或いは第２の成形体を得るまでの過程で生成する遊離ハロゲンを捕捉する成分である。例えば、炭酸マグネシウム化合物（ドロマイト系化合物、ハイドロタルサイト系化合物など）、過塩素酸マグネシウム化合物、アルミノケイ酸塩化合物（ゼオライトなど）、有機錫化合物等が挙げられる。中でも黒異物発生の抑制効果の点から、ドロマイト系化合物とハイドロタルサイト系化合物とが好ましい。ドロマイト系化合物とは、ＣａＭｇ（ＣＯ3）2或いはこれを含む化合物であり、ハイドロタルサイト系化合物は、Ｍｇ6Ａｌ2（ＯＨ）16ＣＯ3・ｎＨ2Ｏなどに代表される天然に産出する粘土鉱物の一種である。これらハロゲン捕捉剤は、単独で使用しても良いが、ドロマイト系化合物とハイドロタルサイト系化合物とを併用することで、黒異物発生の抑制効果に加えて、変色の発生を効果的に抑制することができる。ドロマイト系化合物とハイドロタルサイト系化合物の質量比率は、好ましくは、ドロマイト系化合物／ハイドロタルサイト系化合物＝１０／９０〜９０／１０であり、より好ましくはドロマイト系化合物／ハイドロタルサイト系化合物＝３０／７０〜７０／３０である。
【００１９】
ハロゲン捕捉剤の添加量は、スチレン系樹脂と臭素化ポリマー型難燃剤との合計１００質量部に対して、好ましくは０．８〜１５質量部である。係る範囲であれば、樹脂組成物中における臭素化ポリマー型難燃剤の熱安定性を改善し、第１の成形体、第２の成形体において、臭素化ポリマー型難燃剤の熱劣化による黒異物や変色の発生が効果的に抑制され、成形加工性も良好で、外観に優れた成形体が得られる。より好ましくは５〜１０質量部である。
【００２０】
本発明に用いられる酸化防止剤としては、フェノール系酸化防止剤、硫黄系酸化防止剤、リン系酸化防止剤などが挙げられるが、好ましくはフェノール系酸化防止剤、特にヒンダードフェノール系酸化防止剤である。ヒンダードフェノール系酸化防止剤としては、例えば、オクタデシル−３−（３，５−ジ−ｔｅｒｔ−ブチル−４−ヒドロキシフェニル）プロピオネート、エチレンビス（オキシエチレン）ビス〔３−（５−ｔｅｒｔ−ブチル−４−ヒドロキシ−ｍ−トリル）プロピオネート〕、４，６−ビス（オクチルチオメチル）−ｏ−クレゾール、４，６−ビス〔（ドデシルチオ）メチル〕−ｏ−クレゾール、２，４−ジメチル−６−（１−メチルペンタデシル）フェノール、テトラキス〔メチレン−３−（３，５−ジ−ｔｅｒｔ−ブチル−４−ヒドロキシフェニル）プロピオネート〕メタン、ＤＬ−α−トコフェロール、２−ｔｅｒｔ−ブチル−６−（３−ｔｅｒｔ−ブチル−２−ヒドロキシ−５−メチルベンジル）−４−メチルフェニルアクリレート、２−〔１−（２−ヒドロキシ−３，５−ジ−ｔｅｒｔ−ペンチルフェニル）エチル〕−４，６−ジ−ｔｅｒｔ−ペンチルフェニルアクリレート、４，４’−チオビス（６−ｔｅｒｔ−ブチル−３−メチルフェノール）、１，１，３−トリス（２−メチル−４−ヒドロキシ−５−ｔｅｒｔ−ブチルフェニル）ブタン、４，４’−ブチリデンビス（３−メチル−６−ｔｅｒｔ−ブチルフェノール）等を挙げることができる。
【００２１】
酸化防止剤の添加量は、スチレン系樹脂と臭素化ポリマー型難燃剤との合計１００質量部に対して、好ましくは０．８〜７質量部である。係る範囲であれば、樹脂組成物中における臭素化ポリマー型難燃剤の熱安定性を改善し、第１の成形体、第２の成形体において、臭素化ポリマー型難燃剤の熱劣化による黒異物や変色の発生が効果的に抑制され、外観に優れた成形体が得られる。
【００２２】
本発明において用いられる流動パラフィンは、沸点的には潤滑油留分に属する、きわめて純度の高い液状飽和炭化水素の混合物であると定義される公知のもの（ホワイトオイルと称される）であれば差し支えない。係る流動パラフィンの添加量は、スチレン系樹脂と臭素化ポリマー型難燃剤との合計１００質量部に対して、好ましくは０．８〜６質量部である。係る範囲であれば、樹脂組成物中における臭素化ポリマー型難燃剤の熱安定性を改善し、第１の成形体、第２の成形体において、難燃性を低下させることなく、臭素化ポリマー型難燃剤の熱劣化による黒異物や変色の発生が効果的に抑制され、外観に優れた成形体が得られる。より好ましくは３〜５質量部である。
【００２３】
本発明においては、さらにクレゾールノボラック型エポキシ樹脂を添加することによって、臭素化ポリマー型難燃剤の熱安定性をより改善することができる。クレゾールノボラック型エポキシ樹脂の添加量は、スチレン系樹脂と臭素化ポリマー型難燃剤との合計１００質量部に対して、好ましくは４〜２５質量部である。係る範囲であれば、臭素化ポリマー型難燃剤の熱安定性が良好に改善され、樹脂組成物、該樹脂組成物を用いてなる第１の成形体、第２の成形体において、臭素化ポリマー型難燃剤の熱劣化による黒異物の発生がより効果的に抑制され、成形加工性も良好で、外観に優れた成形体が得られる。より好ましくは、１０〜２０質量部である。
【００２４】
本発明の樹脂組成物は、本発明の効果を損なわない範囲で他の添加剤を添加する事が出来る。例えば、脂肪酸系滑剤、脂肪族アマイド系滑剤、金属石鹸系滑剤等の滑剤、タルク、マイカ、シリカ等の充填剤、ガラス繊維等の補強剤、顔料、染料等の着色剤、三酸化アンチモン等の難燃助剤、非イオン系界面活性剤、カチオン系界面活性剤等の帯電防止剤である。
【００２５】
本発明の樹脂組成物は、スチレン系樹脂と、臭素化ポリマー型難燃剤と、ハロゲン捕捉剤と、酸化防止剤と、流動パラフィンと、必要に応じてクレゾールノボラック型エポキシ樹脂と、を公知の混合技術で予備ブレンドした後、溶融混練して製造することができる。予備ブレンド方法としては、例えばミキサー型混合機、Ｖ型ブレンダー、及びタンブラー型混合機等の混合装置で出来る。また、溶融混練方法としては、特に制限はなく公知の溶融技術を適用できる。係る溶融混練に用いられる好適な溶融混練装置としては、単軸押出機、特殊単軸押出機、及び二軸押出機等であり、好ましくは、二軸押出機である。
【００２６】
本発明の樹脂組成物は、それ自体を用いて第１の成形体を成形しても良いが、本発明の樹脂組成物にさらなるスチレン系樹脂（第２のスチレン系樹脂）を添加してより臭素含有量の少ない第２の成形体を成形することもでき、この場合も臭素化ポリマー型難燃剤の熱安定性は良好に保持され、黒異物や黄変色の発生が抑制され、外観に優れた成形体が得られる。第２のスチレン系樹脂としては、前記した本発明の樹脂組成物を製造する際に用いられるスチレン系樹脂（以下、「第１のスチレン系樹脂」と記す）として例示したスチレン系樹脂が用いられ、好ましくは第１のスチレン系樹脂と同じスチレン系樹脂が用いられる。
【００２７】
第２の成形体の成形に際しては、本発明の樹脂組成物と第２のスチレン系樹脂とを溶融混練して予め第２の樹脂組成物を作製し、該第２の樹脂組成物を用いて成形しても良いが、本発明の樹脂組成物と第２のスチレン系樹脂とを成形機に投入して直接第２の成形体を成形してもよい。予め第２の樹脂組成物を作製する場合には、上記溶融混練装置が好ましく用いられる。
【００２８】
本発明の樹脂組成物を用いた第１の成形体、第２の成形体の成形方法は限定されず、従来、難燃性樹脂成形体の成形に用いられていた成形方法が適宜用いられるが、押出成形が好ましく、板状押出発泡体の押出発泡成形に好ましく用いられる。板状押出発泡体は、例えば、樹脂組成物の構成成分を配合して加熱溶融する、或いは、予め作製した樹脂組成物を加熱溶融し、任意の段階で発泡剤を注入して混錬し、発泡最適温度に調整して低圧雰囲気下（通常大気圧）に押出発泡させることにより製造することができる。発泡剤を注入する際の圧力は特に制限するものではなく、押出機などの内圧より高い圧力でガス化しなければよい。また、板状押出発泡体を製造する際には、発泡核剤としてシリカ、タルクや炭酸カルシウム等の無機充填剤を必要に応じて用いることができる。発泡体の密度、発泡倍率や平均気泡径は発泡剤量や発泡核剤量を調整することで変化させることができる。発泡剤としては公知のもの、例えば、プロパン、ブタン、ペンタン、ヘキサン等の低級炭化水素、ジメチルエーテル、ジエチルエーテルなどのエーテル類、ジメチルケトン、メチルエチルケトンなどのケトン類、メタノール、エタノール、プロピルアルコールなどのアルコール類、トリクロロモノフルオルメタンや塩化メチル等のハロゲン化炭化水素、炭酸ガス、水等の無機ガスなど任意の発泡剤を単独又は混合して用いることができるが、低級炭化水素を主成分とすることが好ましい。
【実施例】
【００２９】
以下に例を挙げて具体的に本発明を説明するが、本発明はこれらの例に限定されるものではない。
【００３０】
〔スチレン系樹脂〕
重量平均分子量（Ｍｗ）２０万、メタノール可溶成分量１．２質量％であるスチレンのホモポリマー（ポリスチレン）を使用した。尚、重量平均分子量（Ｍｗ）、メタノール可溶成分量は以下の方法で測定した。
【００３１】
〈重量平均分子量（Ｍｗ）の測定〉
ゲルパーミエイションクロマトグラフィー（ＧＰＣ）を用いて、次の条件で測定した。
ＧＰＣ機種：昭和電工株式会社製「Ｓｈｏｄｅｘ  ＧＰＣ−１０１」
カラム：ポリマーラボラトリーズ社製「ＰＬｇｅｌ  １０μｍ  ＭＩＸＥＤ−Ｃ」
移動相：クロロホルム
試料濃度：０．２質量％
温度：４０℃（オーブン）
検出器：示差屈折計
本発明における各成分の分子量測定は、単分散ポリスチレンの溶出曲線より各溶出時間における分子量を算出し、ポリスチレン換算の分子量として算出したものである。
【００３２】
〈メタノール可溶成分量の測定〉
試料１ｇを溶媒（メチルエチルケトン）４０ｍｌに溶解し、１０倍量の貧溶媒（メタノール）４００ｍｌでポリスチレンを再沈させ、再沈ポリスチレンの質量を求め、残分をメタノール可溶成分量とした。
【００３３】
〔臭素化ポリマー型難燃剤〕
ケムチュラ社製「ＥＭＥＲＡＬＤ  ＩＮＮＯＶＡＴＩＯＮ  ３０００」（前記（ａ）〜（ｆ）の特徴を有する臭素化スチレン・ブタジエンブロック共重合体、臭素含有量：６０質量％）
【００３４】
〔ハロゲン捕捉剤〕
ハロゲン捕捉剤−１：味の素ファインテクノ株式会社製「プレンライザーＨＣ−１００Ｂ」（ドロマイト系化合物）
ハロゲン捕捉剤−２：日東化成株式会社製「ＭＣ−６３Ａ」（ハイドロタルサイト系化合物）
【００３５】
〔酸化防止剤〕
酸化防止剤−１：ＢＡＳＦジャパン社製「Ｉｒｇａｎｏｘ  １０７６」（オクタデシル−３−（３，５−ジ−ｔｅｒｔ−ブチル−４−ヒドロキシフェニル）プロピオネート）
酸化防止剤−２：ＢＡＳＦジャパン社製「Ｉｒｇａｎｏｘ  ２４５」（エチレンビス（オキシエチレン）ビス〔３−（５−ｔｅｒｔ−ブチル−４−ヒドロキシ−ｍ−トリル）プロピオネート〕）
〔流動パラフィン〕
エクソンモービル社製「クリストール  Ｎ３５２」
【００３６】
〔クレゾールノボラック型エポキシ樹脂〕
ハンツマン・ジャパン社製「ＡＲＡＬＤＩＴＥ（登録商標）ＥＣＮ  １２８０」
【００３７】
（実施例１〜１２、比較例１〜３）
表１に示す配合量で、各成分を混合機に投入して予備ブレンドを行い、ブレンド物を二軸押出機（東芝株式会社製「ＴＥＭ２６ＳＳ：１４バレル」）に定量フィーダを用いて供給し、シリンダー温度１８０℃、総供給量３０ｋｇ／時間、スクリュー回転数３００ｒｐｍの押出条件で溶融混練して押し出した。押し出されたストランドは水冷してからペレタイザーへ導き、樹脂組成物のペレットを得た。得られたペレットには、いずれも黒異物や変色は発生していなかった。得られた樹脂組成物のペレット中の臭素含有量を以下の方法で測定し、下記熱安定性評価を行った。結果を表１に示す。
【００３８】
〔臭素含有量の測定方法〕
樹脂組成物のペレット中の臭素含有量を燃焼−イオンクロマトグラフィーにて以下の条件で測定した。
機種：三菱化学株式会社製「ＡＱＦ−１００」及びダイオネクス社製「ＤＸ−１２０」
燃焼管温度：１０００℃
検出器：電気伝導度検出器
カラム：ＡＳ１２Ａ
流量：１．５ｍｌ／ｍｉｎ
溶離液組成：２．７ｍＭ−Ｎａ2ＣＯ3＋０．３ｍＭ−ＮａＨＣＯ3
試料導入量：５μｌ
試料量：３ｍｇ
【００３９】
〔初期色相〕
樹脂組成物のペレットを射出成形機（日本製鋼所株式社製「Ｊ１００Ｅ−Ｐ」）にて、縦×横×厚さ＝９０ｍｍ×９０ｍｍ×２ｍｍの成形体を、樹脂温度：１８０℃、金型温度：４０℃の条件で成形した。ＪＩＳ  Ｋ７１０５に準拠し、分光光度計（日本電色工業株式会社製「Σ８０」）を使用して、成形体のイエローインデックス（ＹＩ）値を確認、以下の基準で評価した。
○：ＹＩ値が３５未満で良好。
×：ＹＩ値が３５以上で劣る。
【００４０】
〔熱安定性評価〕
樹脂組成物のペレットを１０ｇ計量してガラス瓶に入れ、２２０℃のギアオーブンで４５分加熱した後に取出し、冷却した。完全に冷却後、目視にて黒異物の発生状態を観察し、以下の基準で評価した。
◎：黒異物の発生なし。
○：黒異物が１〜４個発生。
×：黒異物が５個以上発生。
【００４１】
【表１】
2018058942.tif 000002
【００４２】
表１に示されるように、実施例１〜１２の樹脂組成物は、比較例１〜３の樹脂組成物に比べて、初期色相に優れ、２２０℃で４５分の加熱時にも黒異物の発生が抑えられており、樹脂組成物中における臭素化ポリマー型難燃剤の熱安定性が改善されていることがわかった。よって、本発明の樹脂組成物を用いて成形すれば、黒異物や変色が低減され、外観に優れた成形体が得られることがわかる。
【手続補正書】
【提出日】平成29年4月7日(2017.4.7)
【手続補正１】
【補正対象書類名】明細書
【補正対象項目名】００１８
【補正方法】変更
【補正の内容】
【００１８】
本発明に用いられるハロゲン捕捉剤は、樹脂組成物の製造プロセスから第１の成形体或いは第２の成形体を得るまでの過程で生成する遊離ハロゲンを捕捉する成分である。例えば、ドロマイト系化合物、ハイドロタルサイト系化合物、過塩素酸マグネシウム化合物、アルミノケイ酸塩化合物（ゼオライトなど）、有機錫化合物等が挙げられる。中でも黒異物発生の抑制効果の点から、ドロマイト系化合物とハイドロタルサイト系化合物とが好ましい。ハイドロタルサイト系化合物は、Ｍｇ6Ａｌ2（ＯＨ）16ＣＯ3・ｎＨ2Ｏなどに代表される天然に産出する粘土鉱物の一種である。これらハロゲン捕捉剤は、単独で使用しても良いが、ドロマイト系化合物とハイドロタルサイト系化合物とを併用することで、黒異物発生の抑制効果に加えて、変色の発生を効果的に抑制することができる。ドロマイト系化合物とハイドロタルサイト系化合物の質量比率は、好ましくは、ドロマイト系化合物／ハイドロタルサイト系化合物＝１０／９０〜９０／１０であり、より好ましくはドロマイト系化合物／ハイドロタルサイト系化合物＝３０／７０〜７０／３０である。
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
スチレン系樹脂と、臭素化ポリマー型難燃剤と、ハロゲン捕捉剤と、酸化防止剤と、流動パラフィンと、を含有し、
臭素含有量が１８〜４２質量％であり、
前記スチレン系樹脂と前記臭素化ポリマー型難燃剤との合計１００質量部に対して、前記ハロゲン捕捉剤を０．８〜１５質量部、前記酸化防止剤を０．８〜７質量部、前記流動パラフィンを０．８〜６質量部含有することを特徴とする難燃性樹脂組成物。
【請求項２】
さらに、クレゾールノボラック型エポキシ樹脂を含有することを特徴とする請求項１に記載の難燃性樹脂組成物。
【請求項３】
前記スチレン系樹脂と前記臭素化ポリマー型難燃剤との合計１００質量部に対して、前記クレゾールノボラック型エポキシ樹脂を４〜２５質量部含有することを特徴とする請求項２に記載の難燃性樹脂組成物。
【請求項４】
請求項１乃至３のいずれか一項に記載の難燃性樹脂組成物からなることを特徴とする難燃性樹脂成形体。
【請求項５】
請求項１乃至３のいずれか一項に記載の難燃性樹脂組成物とさらなるスチレン系樹脂とからなることを特徴とする難燃性樹脂成形体。
【手続補正２】
【補正対象書類名】明細書
【補正対象項目名】０００７
【補正方法】変更
【補正の内容】
【０００７】
本発明の第１は、スチレン系樹脂と、臭素化ポリマー型難燃剤と、ハロゲン捕捉剤と、酸化防止剤と、流動パラフィンと、を含有し、
臭素含有量が１８〜４２質量％であり、
前記スチレン系樹脂と前記臭素化ポリマー型難燃剤との合計１００質量部に対して、前記ハロゲン捕捉剤を０．８〜１５質量部、前記酸化防止剤を０．８〜７質量部、前記流動パラフィンを０．８〜６質量部含有することを特徴とする難燃性樹脂組成物である。
【手続補正３】
【補正対象書類名】明細書
【補正対象項目名】０００８
【補正方法】変更
【補正の内容】
【０００８】
本発明の難燃性樹脂組成物においては、
さらに、クレゾールノボラック型エポキシ樹脂を含有すること、
前記スチレン系樹脂と前記臭素化ポリマー型難燃剤との合計１００質量部に対して、前記クレゾールノボラック型エポキシ樹脂を４〜２５質量部含有すること、
を好ましい態様として含む。